(57)【要約】【課題】光透過性が高く、且つ、表面抵抗率が低い可撓性に優れた透明導電性フイルムを提供する。【解決手段】透明性の支持体１２と、該支持体１２上に設けられ、且つ、導電性金属からなる細線構造部１４及び透光性の導電膜１６とを有する。細線構造部１４は、その断面形状が略台形状となるように形成されている。細線構造部１４の側面と上面とのなす角θの好適な範囲は、θ＞１００度が好ましく、θ＞１２０度がさらに好ましい。【選択図】図１
2008288102.tif 000002
【特許請求の範囲】
【請求項１】
支持体と、該支持体上に設けられ、且つ、導電性金属を含有する細線構造部及び透光性の導電膜とを有する透明導電性フイルムにおいて、
前記細線構造部は断面形状が略台形状となるように形成されていることを特徴とする透明導電性フイルム。
【請求項２】
請求項１記載の透明導電性フイルムにおいて、
前記導電膜が導電性微粒子を含有することを特徴とする透明導電性フイルム。
【請求項３】
請求項１又は２記載の透明導電性フイルムにおいて、
前記導電膜が２層以上の層で構成され、その少なくとも１層が導電性微粒子を含有することを特徴とする透明導電性フイルム。
【請求項４】
請求項２又は３記載の透明導電性フイルムにおいて、
前記導電性微粒子がカーボンナノチューブであることを特徴とする透明導電性フイルム。
【請求項５】
請求項１〜４のいずれか１項に記載の透明導電性フイルムにおいて、
前記細線構造部がない場合の透明導電性塗布膜単独の表面抵抗が、1０2オーム／ｓｑ〜1０8オーム／ｓｑであり、前記透明導電性フイルムの表面抵抗が０．０２オーム／ｓｑ以上１０００オーム／ｓｑ以下であることを特徴とする透明導電性フイルム。
【請求項６】
請求項１〜４のいずれか１項に記載の透明導電性フイルムにおいて、
前記細線構造部の厚み（高さ）が、５μｍ以下であることを特徴とする透明導電性フイルム。
【請求項７】
請求項１〜４のいずれか１項に記載の透明導電性フイルムにおいて、
前記細線構造部の厚み（高さ）が、２μｍ以下であることを特徴とする透明導電性フイルム。
【請求項８】
請求項１〜４のいずれか１項に記載の透明導電性フイルムにおいて、
前記細線構造部の厚み（高さ）が、前記導電膜と実質的に同じであることを特徴とする透明導電性フイルム。
【請求項９】
請求項１〜８のいずれか１項に記載の透明導電性フイルムにおいて、
前記透明導電性フイルムの光の透過率が、５５０ｎｍの光に対して７０％以上であることを特徴とする透明導電性フイルム。
【請求項１０】
請求項１〜９のいずれか１項に記載の透明導電性フイルムにおいて、
前記細線構造部が、導電性銀ペーストや導電性インキを用いて形成されることを特徴とする透明導電性フイルム。
【請求項１１】
請求項１〜９のいずれか１項に記載の透明導電性フイルムにおいて、
前記細線構造部が、導電性銀ペーストや導電性インキをインクジェット法を用いて所望のパターンに形成されて構成されていることを特徴とする透明導電性フイルム。
【請求項１２】
請求項１〜９のいずれか１項に記載の透明導電性フイルムにおいて、
前記細線構造部が、導電性銀ペーストや導電性インキをスクリーン印刷・グラビア印刷法を用いて所望のパターンに形成されて構成されていることを特徴とする透明導電性フイルム。
【請求項１３】
請求項１〜９のいずれか１項に記載の透明導電性フイルムにおいて、
前記細線構造部が、前記支持体上に少なくとも感光性銀塩含有層を有する感光層を露光し、現像処理することにより形成された導電性金属銀からなることを特徴とする透明導電性フイルム。
【請求項１４】
請求項１〜９のいずれか１項に記載の透明導電性フイルムにおいて、
前記細線構造部が、前記支持体上に感光性銀塩含有層を有する感光材料を露光・現像することにより導電性金属銀部と光透過性部が形成されて構成されていることを特徴とする透明導電性フイルム。
【請求項１５】
請求項１４記載の透明導電性フイルムにおいて、
前記細線構造部の導電性金属部が銀を含有し、Ａｇ／バインダ体積比が１／４以上であることを特徴とする透明導電性フイルム。
【請求項１６】
請求項１４又は１５記載の透明導電性フイルムにおいて、
前記光透過性部が実質的に物理現像核を有しないことを特徴とする透明導電性フイルム。
【請求項１７】
請求項１３〜１６のいずれか１項に記載の透明導電性フイルムにおいて、
前記細線構造部は、前記支持体上に感光性銀塩含有層を有する感光材料を露光し、現像した後で、定着する前に少なくとも１度圧密処理を行い、定着終了後にさらに少なくとも１度圧密処理を行って得られることを特徴とする透明導電性フイルム。
【請求項１８】
請求項１７記載の透明導電性フイルムにおいて、
前記圧密処理が、露光済みの感光層に対して現像、水洗、乾燥後に行われ、さらに、定着、水洗、乾燥後に行われることを特徴とする透明導電性フイルム。
【請求項１９】
請求項１８記載の透明導電性フイルムにおいて、
前記細線構造部は、前記現像と乾燥の間に物理現像、電解めっき及び無電解めっきの少なくとも１つを行って得られることを特徴とする透明導電性フイルム。
【請求項２０】
請求項１７〜１９のいずれか１項に記載の透明導電性フイルムにおいて、
前記圧密処理がカレンダーロール装置によって行われることを特徴とする透明導電性フイルム。
【請求項２１】
請求項１〜２０のいずれか１項に記載の透明導電性フイルムにおいて、
前記導電膜が前記細線構造部の上面に設けられていることを特徴とする透明導電性フイルム。
【請求項２２】
支持体上に少なくとも感光性ハロゲン化銀含有層を含む写真構成層を有する感光材料を露光し、現像することにより、細線構造部を形成させて、該細線構造部とカーボンナノチューブを含有する透明導電性膜とを組み合わせることを特徴とする透明導電性フイルムの製造方法。
【請求項２３】
支持体上に少なくとも感光性ハロゲン化銀含有層を含む写真構成層を設ける工程と、
前記写真構成層の少なくとも1層がカーボンナノチューブを含有する層である感光材料を露光し、現像することにより、該カーボンナノチューブを含有する透明導電性膜と金属銀部と光透過性部からなる細線構造部を形成する工程とを有することを特徴とする透明導電性フイルムの製造方法。
【請求項２４】
請求項１〜２１のいずれか１項に記載の透明導電性フイルムを有することを特徴とする透明電極フイルム。
【請求項２５】
請求項１〜２１のいずれか１項に記載の透明導電性フイルムを有することを特徴とする色素増感太陽電池。
【請求項２６】
請求項１〜２１のいずれか１項に記載の透明導電性フイルムを有することを特徴とするエレクトロルミネッセンス素子。
【請求項２７】
請求項１〜２１のいずれか１項に記載の透明導電性フイルムを有することを特徴とする電子ペーパー。
【発明の詳細な説明】
【技術分野】
【０００１】
本発明は、光透過性が高く、且つ、表面抵抗率が低い可撓性に優れた透明導電性フイルム及びその製造方法と、前記透明導電性フイルムを利用した透明電極フイルム、色素増感太陽電池、エレクトロルミネッセンス素子及び電子ペーパーに関する。
【背景技術】
【０００２】
近時、液晶ディスプレイや有機、無機のエレクトロルミネッセンス素子、電子ペーパー等には、光を取り出す側の電極として、透明導電性層を有するフイルムやガラス基板が用いられる（例えば特許文献１〜４参照）。
【０００３】
これらの透明導電性層は、インジウム及び錫の酸化物や亜鉛の酸化物、錫の酸化物等を用いて形成されているものが一般的だが、低抵抗を得るためには、厚く均一な膜を形成しなければならず、その結果、光透過率の減少、コストの高価格化、形成プロセスにおいて高温処理が必要になる等の問題があり、特に、フイルム上での低抵抗化には、限界があった。
【０００４】
その改善策としては、透明電極層に金属線等の導電性成分を付加する提案（特許文献２）や、透明電極層（透明陽極基板）に導電性金属のバスラインを設ける方法（特許文献１及び３）、あるいは透明電極層（上部電極）上に網目模様の金属線構造を設ける方法（特許文献５）が提案されている。
【０００５】
ＩＴＯ（Ｉｎｄｉｕｍ  Ｔｉｎ  Ｏｘｉｄｅ）膜等の導電性金属、透明電極層を蒸着したりスパッタしたりすることで導電性を付与すること（例えば特許文献１及び２参照）は、生産性が低い点でも改善が求められている。また、バスラインを設けることはそれ自体の工程が増えるためにコストが上がる。
【０００６】
そのほか、特許文献５ではＩＴＯ膜を蒸着して導電性を高めているが、材料としてのＩＴＯ膜は、資源枯渇の懸念があるので代替が求められていることや、また、蒸着工程ではロスが多くなることが弱点である。ＩＴＯ膜等の導電性金属を蒸着したりスパッタしたりする導電性膜の付与（例えば特許文献２参照）は生産性が低い点でも改善が求められている。
【０００７】
さらに、特許文献６には、真性伝導性重合体及びその中に不均一に分布した伝導性金属を含んでおり、それ自身で伝導体を形成する実質的に透明な伝導層を支持体上に製造する方法であって、該不均一に分布した伝導性金属を写真処理によって製造する方法が開示されている。しかしながら、高い光透過率と低い表面抵抗が両立する透明導電性フイルムを抵コストで大量に製造する目的には、なお不十分であった。
【０００８】
また、色素増感太陽電池においては、電気取出し抵抗の低下のために設けた網目模様の金属線構造や金属バスラインは電解質液に腐食されやすいという問題がある。このため、特許文献７では、金属細線網目の開口部に透明樹脂膜を塗布して埋めて表面を平らにした上で、金属細線及び開口部の上に金属酸化物の透明導電層をスパッタリングで設ける提案がされている。しかしながら、金属酸化物層は曲げると亀裂を発生しやすく、特許文献７の方法を用いてもフレキシブルな太陽電池の製作には使用できなかった。
【０００９】
【特許文献１】特開平８−１８０９７４号公報
【特許文献２】特開平９−１４７６３９号公報
【特許文献３】特開平１０−１６２９６１号公報
【特許文献４】特開平１１−２２４７８２号公報
【特許文献５】特開２００５−３０２５０８号公報
【特許文献６】特表２００６―５０１６０４号公報
【特許文献７】特開２００５−３３２７０５号公報
【発明の開示】
【発明が解決しようとする課題】
【００１０】
本発明は上記事情に鑑みてなされたものであり、上記従来における問題を解決し、以下の目的を達成することを課題とする。
【００１１】
すなわち、透過率が高く、表面抵抗率が低く、耐薬品性に優れ、可撓性の優れた、安価な透明導電性フイルム及びその製造方法を提供することにある。
【００１２】
また、本発明の他の目的は、光透過性が高く、且つ、表面抵抗率が低く、さらに可撓性に優れた透明導電性フイルムを利用した透明電極フイルム、色素増感太陽電池、エレクトロルミネッセンス素子及び電子ペーパーを提供することにある。
【課題を解決するための手段】
【００１３】
本発明の課題は本発明を特定する下記の事項及びその好ましい態様により達成された。
【００１４】
［１］  第１の本発明に係る透明導電性フイルムは、支持体と、該支持体上に設けられ、且つ、導電性金属を含有する細線構造部及び透光性の導電膜とを有する透明導電性フイルムにおいて、前記細線構造部は断面形状が略台形状となるように形成されていることを特徴とする。
【００１５】
［２］  第１の本発明において、前記導電膜が導電性微粒子を含有することを特徴とする。
【００１６】
［３］  第１の本発明において、前記導電膜が２層以上の層で構成され、その少なくとも１層が導電性微粒子を含有することを特徴とする。
【００１７】
［４］  第１の本発明において、前記導電性微粒子がカーボンナノチューブであることを特徴とする。
【００１８】
［５］  第１の本発明において、前記細線構造部がない場合の透明導電性塗布膜単独の表面抵抗が、1０2オーム／ｓｑ〜1０8オーム／ｓｑであり、前記透明導電性フイルムの表面抵抗が０．０２オーム／ｓｑ以上１０００オーム／ｓｑ以下であることを特徴とする。
【００１９】
［６］  第１の本発明において、前記細線構造部の厚み（高さ）が、５μｍ以下であることを特徴とする。
【００２０】
［７］  第１の本発明において、前記細線構造部の厚み（高さ）が、２μｍ以下であることを特徴とする。
【００２１】
［８］  第１の本発明において、前記細線構造部の厚み（高さ）が、前記導電膜と実質的に同じであることを特徴とする。
【００２２】
［９］  第１の本発明において、前記透明導電性フイルムの光の透過率が、５５０ｎｍの光に対して７０％以上であることを特徴とする。
【００２３】
［１０］  第１の本発明において、前記細線構造部が、導電性銀ペーストや導電性インキを用いて形成されることを特徴とする。
【００２４】
［１１］  第１の本発明において、前記細線構造部が、導電性銀ペーストや導電性インキをインクジェット法を用いて所望のパターンに形成されて構成されていることを特徴とする。
【００２５】
［１２］  第１の本発明において、前記細線構造部が、導電性銀ペーストや導電性インキをスクリーン印刷・グラビア印刷法を用いて所望のパターンに形成されて構成されていることを特徴とする。
【００２６】
［１３］  第１の本発明において、前記細線構造部が、前記支持体上に少なくとも感光性銀塩含有層を有する感光層を露光し、現像処理することにより形成された導電性金属銀からなることを特徴とする。
【００２７】
［１４］  第１の本発明において、前記細線構造部が、前記支持体上に感光性銀塩含有層を有する感光材料を露光・現像することにより導電性金属銀部と光透過性部が形成されて構成されていることを特徴とする。
【００２８】
［１５］  第１の本発明において、前記細線構造部の導電性金属部が銀を含有し、Ａｇ／バインダ体積比が１／４以上であることを特徴とする。
【００２９】
［１６］  第１の本発明において、前記光透過性部が実質的に物理現像核を有しないことを特徴とする。
【００３０】
［１７］  第１の本発明において、前記細線構造部は、前記支持体上に感光性銀塩含有層を有する感光材料を露光し、現像した後で、定着する前に少なくとも１度圧密処理を行い、定着終了後にさらに少なくとも１度圧密処理を行って得られることを特徴とする。
【００３１】
［１８］  第１の本発明において、前記圧密処理が、露光済みの感光層に対して現像、水洗、乾燥後に行われ、さらに、定着、水洗、乾燥後に行われることを特徴とする。
【００３２】
［１９］  第１の本発明において、前記細線構造部は、前記現像と乾燥の間に物理現像、電解めっき及び無電解めっきの少なくとも１つを行って得られることを特徴とする。
【００３３】
［２０］  第１の本発明において、前記圧密処理がカレンダーロール装置によって行われることを特徴とする。
【００３４】
［２１］  第１の本発明において、前記導電膜が前記細線構造部の上面に設けられていることを特徴とする。
【００３５】
［２２］  第２の本発明に係る透明導電性フイルムの製造方法は、支持体上に少なくとも感光性ハロゲン化銀含有層を含む写真構成層を有する感光材料を露光し、現像することにより、細線構造部を形成させて、該細線構造部とカーボンナノチューブを含有する透明導電性膜とを組み合わせることを特徴とする。
【００３６】
［２３］  第３の本発明に係る透明導電性フイルムの製造方法は、支持体上に少なくとも感光性ハロゲン化銀含有層を含む写真構成層を設ける工程と、前記写真構成層の少なくとも1層がカーボンナノチューブを含有する層である感光材料を露光し、現像することにより、該カーボンナノチューブを含有する透明導電性膜と金属銀部と光透過性部からなる細線構造部を形成する工程とを有することを特徴とする。
【００３７】
［２４］  第４の本発明に係る透明電極フイルムは、上述した第１の本発明に係る透明導電性フイルムを有することを特徴とする。
【００３８】
［２５］  第５の本発明に係る色素増感太陽電池は、上述した第１の本発明に係る透明導電性フイルムを有することを特徴とする。
【００３９】
［２６］  第６の本発明に係るエレクトロルミネッセンス素子は、上述した第１の本発明に係る透明導電性フイルムを有することを特徴とする。
【００４０】
［２７］  第７の本発明に係る電子ペーパーは、上述した第１の本発明に係る透明導電性フイルムを有することを特徴とする。
【発明の効果】
【００４１】
以上説明したように、本発明に係る透明導電性フイルムによれば、光透過率が高く、表面抵抗率が低く、耐薬品性に優れ、可撓性の優れた、安価な透明導電性フイルムを提供することができる。ここで言うフイルムとは、透明フイルム上に透明導電性膜を形成したものを指すが、本発明は、プロセスが簡便であることから、ガラス基板等のリジッドな基板に適用してもその効果は期待できる。
【００４２】
また、本発明に係る透明導電性フイルムは、光透過性が高く、且つ、表面抵抗率が低く、可撓性に優れるため、大面積のエレクトロルミネッセンス素子の低電圧化、高耐久化、面内輝度均一化や、太陽電池等の電力取り出し効率の改良、さらに電子ペーパー等のフレキシブルディスプレイの低電圧・低消費電力化のために好ましく用いることができる。
【００４３】
また、圧密処理した導電性金属部を有する細線構造部と、透明導電性膜とを有することを特徴とする本発明は、高い透過率と低い表面抵抗率とが両立する透明導電性フイルムを提供することが可能となる。さらに、上記の透明導電性フイルムを低コストで大量に製造できる製造方法を提供することができる。本発明では、透明導電性材料などを透明導電性膜に用いたことによって上記安価な生産性を実現できている。
【００４４】
本発明の透明導電性フイルムは、導電性膜と細線構造部との協同によって表面抵抗が低く、塗膜も安価であるので、無機ＥＬ、有機ＥＬ、電子ペーパー、太陽電池などに利用することができる。
【００４５】
また、太陽電池の電極に用いるとき、低抵抗の金属線部が直接電解質液と接触しないため、金属線の腐食が起こりにくいという特徴がある。いずれの製品に適用する場合でも、本発明に係る透明導電性フイルムは、可撓性が優れているためにロールトゥロールの生産が可能であり、これらの製品の生産プロセスコストを大幅に削減できる。
【発明を実施するための最良の形態】
【００４６】
以下に本発明の好ましい態様を記載する。
【００４７】
本発明の透明導電性フイルムの第１の特徴は、導電性金属部と光透過性開口部からなる細線構造部を有していることにある。細線構造部は圧密処理によって導電性を上げることが好ましい。第２の特徴は、金属細線及び金属細線に囲まれた開口部を非腐食性透明導電膜が覆っていることである。金属細線構造部と非腐食性透明導電膜を併せ有することによって、透明性を損なうことなく通電抵抗を効果的に低減でき、且つ、金属細線の腐食を防止することができる。
【００４８】
先ず、本実施の形態に係る透明導電性フイルム１０は、図１に示すように、透明性の支持体１２と、該支持体１２上に設けられ、且つ、導電性金属からなる細線構造部１４及び透光性の導電膜１６とを有する。
【００４９】
細線構造部１４の細線パターンとしては、メッシュ状にしてもよいし、あるいは六角形状を多数並べた形状、三角形状を多数並べた形状、多角形状を多数並べた形状、ストライプ状（格子状）等が挙げられる。もちろん、各細線を直線状のほか波線状（サイン曲線等）にしてもよい。
【００５０】
そして、本実施の形態に係る透明導電性フイルムは、図１に示すように、細線構造部の断面形状が略台形状となるように形成されている。細線構造部の側面と上面とのなす角θの好適な範囲は、θ＞１００度が好ましく、θ＞１２０度がさらに好ましい。
【００５１】
このように、本実施の形態に係る透明導電性フイルムにおいては、光透過率が高く、表面抵抗率が低く、耐薬品性に優れ、可撓性の優れた、安価な透明導電性フイルムを提供することができる。ここで言うフイルムとは、透明フイルム上に透明導電性膜を形成したものを指すが、本発明は、プロセスが簡便であることから、ガラス基板等のリジッドな基板に適用してもその効果は期待できる。
【００５２】
また、本発明に係る透明導電性フイルムは、光透過性が高く、且つ、表面抵抗率が低く、可撓性に優れるため、大面積のエレクトロルミネッセンス素子の低電圧化、高耐久化、面内輝度均一化や、太陽電池等の電力取り出し効率の改良、さらに電子ペーパー等のフレキシブルディスプレイの低電圧・低消費電力化のために好ましく用いることができる。
【００５３】
特に、本実施の形態では、細線構造部の断面形状が略台形状となるよう形成されていることから、細線構造部上の導電膜の膜厚が一定以上の厚さで形成される。細線構造部が矩形に形成されている場合には、細線構造部の角の部分では導電膜の膜厚が薄くなってしまうが、本実施の形態の透明導電性フイルムではそのようなことが防止できる。従って、本実施の形態の透明導電性フイルムを太陽電池などに使用した場合でも電解質溶液と細線構造部との距離が一定の範囲で保たれ、電解質溶液に細線構造部が晒されることがないため、細線構造部の腐食を防止することができる。
【００５４】
特に、後述するが細線構造部１４を圧密処理することによって、高い透過率と低い表面抵抗とが両立する透明導電性フイルム１０を提供することが可能となる。しかも、このような効果を有する透明導電性フイルム１０を低コストで大量に製造することができる。本実施の形態では、透明導電性材料等を導電膜に用いたことによって透明導電性フイルムの量産化を実現することができる。
【００５５】
また、電子ペーパー等のフレキシブルディスプレイにも低抵抗の電極として用いることができ、この場合、低電圧、低消費電力化に貢献することができる。いずれの製品に適用する場合でも、本実施の形態に係る透明導電性フイルム１０は、可撓性が優れているため、ロールトゥロールの生産が可能であり、これらの製品の生産プロセスコストを大幅に削減することができる。
【００５６】
その他の好ましい態様としては、以下のとおりである。
【００５７】
先ず、本実施の形態に係る透明導電性フイルム１０の導電膜１６は、導電性微粒子を含むことが好ましい。導電性微粒子としてカーボンナノチューブを用いることが好ましい。導電膜１６が２層以上の層で構成されている場合は、その少なくとも１層が導電性微粒子を含有することが好ましい。
【００５８】
また、細線構造部１４がない場合の透明導電性塗布膜単独の表面抵抗が、1０2オーム／ｓｑ〜1０8オーム／ｓｑであり、透明導電性フイルム１０の表面抵抗が０．０２オーム／ｓｑ以上１０００オーム／ｓｑ以下である。
【００５９】
細線構造部１４の厚み（高さ）は、好ましくは５μｍ以下であり、さらに好ましくは２μｍ以下である。細線構造部１４の厚み（高さ）が、導電膜１６と実質的に同じであることが好ましい。
【００６０】
透明導電性フイルムの光の透過率が、５５０ｎｍの光に対して７０％以上であることが好ましい。
【００６１】
細線構造部１４は、導電性銀ペーストや導電性インキを用いて形成することができる。あるいは、導電性銀ペーストや導電性インキをインクジェット法を用いて所望のパターンに形成して構成することができる。あるいは、導電性銀ペーストや導電性インキをスクリーン印刷・グラビア印刷法を用いて所望のパターンに形成して構成することができる。
【００６２】
本実施の形態では、細線構造部１４は、支持体１２上に少なくとも感光性銀塩含有層を有する感光層を露光し、現像処理することにより形成された導電性金属銀からなるようにしてもよい。この場合、細線構造部１４は、支持体１２上に感光性銀塩含有層を有する感光材料を露光・現像することにより、導電性金属銀部と光透過性部が形成されるようにしてもよい。なお、光透過性部は、実質的に物理現像核を有しないようにしてもよい。また、細線構造部１４は、銀を含有し、且つ、Ａｇ／バインダ体積比が１／４以上であることが好ましい。
【００６３】
特に、細線構造部１４の断面形状を略台形状にするには、例えばハロゲン化銀含有層を複数形成し、それぞれの層で感度を変化させる。すなわち、一番下の層では感度の高いものを使用し、一番上の層では感度の低いものを使用する。これにより、一番下の層では感度が高いことから感光面積が大きく、一番上の層では感度が低いことから感光面積が小さくなり、所望の台形状を形成することができる。
【００６４】
そして、細線構造部１４は、支持体１２上に感光性銀塩含有層を有する感光材料を露光し、現像した後で、定着する前に少なくとも１度圧密処理を行い、定着終了後にさらに少なくとも１度圧密処理を行って得られることが好ましい。この場合、圧密処理は、露光済み感光層に対して現像、水洗、乾燥後に行い、さらに、定着、水洗、乾燥後に行うことが好ましい。圧密処理はカレンダーロール装置によって行うことができる。
【００６５】
さらに、細線構造部１４は、現像と乾燥の間に物理現像、電解めっき及び無電解めっきの少なくとも１つを行って得ることが好ましい。
【００６６】
次に、本実施の形態に係る透明導電性フイルム１０の具体的構成例について説明する。
【００６７】
なお、本明細書において「〜」は、その前後に記載される数値を下限値及び上限値として含む意味として使用される。
【００６８】
［圧密化処理］
圧密処理は、例えばカレンダーロールにより行うことができる。カレンダーロールは、通常、一対のロールからなる。カレンダ処理に用いられるロールとして、エポキシ樹脂、ポリイミド樹脂、ポリアミド樹脂、ポリイミドアミド樹脂などのなどのプラスチックロール又は金属ロールが用いられる。特に、両面乳剤塗布する場合は、金属ロール同士で処理することが好ましい。線圧力は、好ましくは１９６０Ｎ／ｃｍ（２００ｋｇｆ／ｃｍ）以上、さらに好ましくは２９４０Ｎ／ｃｍ（３００ｋｇｆ／ｃｍ）以上である。ここで、線圧力とは圧密処理されるフイルム試料１ｃｍあたりにかかる力とする。
【００６９】
［導電性細線構造部］
本発明は、このような透明導電膜に加えて、一様な網目状、櫛型あるいはグリッド型等の金属及び／又は合金の細線構造部を配置し、圧密処理した導電性面を作成して通電性を改善する。ＥＬ素子に用いた場合に輝度を向上させる観点から、本発明の透明導電性フイルムの導電性面の表面抵抗率は０.０５オーム／ｓｑ以上１０００オーム／ｓｑ以下であることが好ましく、０.０５オーム／ｓｑ以上１００オーム／ｓｑ以下であることがより好ましい。このとき、透明導電性フイルム単独の表面抵抗率は、光の透過率を低くしないために、１０２オーム／ｓｑ〜１０８オーム／ｓｑの範囲内であることがより好ましい。透明導電性フイルム１０及び導電膜１６の表面抵抗率は、ＪＩＳ  Ｋ６９１１に記載の測定方法に準じて測定された値である。
【００７０】
金属や合金の細線の材料としては、銅や銀、アルミニウムが好ましく用いられるが、目的によっては、前述の透明導電性材料を用いてもよい。電気伝導性と熱伝導性が高い材料であることが好ましい。この金属や合金の細線の幅は、任意であるが、５μｍから１０００μｍの間が好ましく、１０μｍから２００μｍがさらに好ましく、２０μｍから１００μｍが特に好ましい。金属や合金の細線は、１００μｍから１０ｍｍの間隔で配置されていることが好ましく、０．５ｍｍから４ｍｍ間隔で配置されていることがさらに好ましい。金属及び／又は合金の細線構造部を配置することで、光の透過率が減少するが、減少はできるだけ小さいことが重要で、細線の間隔を狭くしすぎたり、細線幅や高さを大きく取りすぎたりすることなく、好ましくは７０％以上の光の透過率を確保することが、重要である。本発明においては、透明導電性フイルムの光の透過率が、５５０ｎｍの光に対して７０％以上であることが好ましく、８０％であることがより好ましい。さらには、９０％以上であることが最も好ましい。
【００７１】
本発明の透明導電性フイルムをＥＬ素子に用いる場合に、輝度を向上させるため、また白色発光を実現する上で、波長４２０ｎｍ〜６５０ｎｍの領域の光を７０％以上透過することが好ましく、より好ましくは８０％以上透過することが好ましい。さらには白色発光を実現する上では、波長３８０ｎｍ〜６８０ｎｍの領域の光を８０％以上透過することがより好ましい。９０％以上であることが最も好ましい。透明導電性フイルムの光の透過率は、分光光度計によって測定することができる。
【００７２】
金属及び／又は合金の細線構造部の高さ（厚み）は、０．１μｍ以上５μｍ以下が、好ましい。特に好ましくは、０．１μｍ以上２μｍ以下である。さらには０．１μｍ以上１μｍ以下が最も好ましい。金属及び／又は合金の細線構造部は支持体フイルムと非腐食性透明導電膜の間にあることが好ましい。細線構造部の突起部と開口部の高低差が、５μｍ以下であることが好ましい。さらには実質的に高低差が無いのが最も好ましい。
【００７３】
ここで、導電性面の高さは、３次元表面粗さ計（例えば、東京精密社製；ＳＵＲＦＣＯＭ５７５Ａ−３ＤＦ）を用いて５ｍｍ四方を測定したときの凹凸部の平均振幅を示す。表面粗さ計の分解能の及ばないものについては、ＳＴＭや電子顕微鏡による測定によって高さを求める。
【００７４】
以下の本発明の詳細説明は、本発明の特に好ましい態様であるハロゲン化銀写真感光材料を用いる細線構造部の作製方法を中心にして述べる。
【００７５】
［銀塩感光材料を用いた細線構造部形成方法］
（細線構造部形成用銀塩感光材料）
本発明の細線構造部は、支持体上に感光性ハロゲン化銀塩を含有する乳剤層を有する感光材料を露光し、現像処理を施すことによって露光部及び未露光部に対応して又は逆対応して、金属銀部及び光透過性部を形成し、さらに前記金属銀部に物理現像及び圧密処理を施すことによって前記金属銀部に導電性金属を担持させることで製造することができる。物理現像は必須でないが、好ましい態様である。
【００７６】
本発明の細線構造部の形成方法は、感光材料と現像処理の形態によって、次の３通りの形態が含まれる。
【００７７】
（１）  物理現像核を含まない感光性ハロゲン化銀黒白感光材料を化学現像又は熱現像して金属銀部を該感光材料上に形成させる態様。
【００７８】
（２）  物理現像核をハロゲン化銀乳剤層中に含む感光性ハロゲン化銀黒白感光材料を溶解物理現像して金属銀部を該感光材料上に形成させる態様。
【００７９】
物理現像核を含まない感光性ハロゲン化銀黒白感光材料と、物理現像核を含む非感光性層を有する受像シートを重ね合わせて拡散転写現像して金属銀部を非感光性受像シート上に形成させる態様。
【００８０】
上記（１）の態様は、一体型黒白現像タイプであり、感光材料上に透明導電性フイルムの細線構造部が形成される。得られる現像銀は化学現像銀又は熱現像銀であり、高比表面のフィラメントである点で後続するめっき又は物理現像過程で活性が高い。
【００８１】
上記（２）の態様は、露光部では、物理現像核近縁のハロゲン化銀粒子が溶解されて現像核上に沈積することによって感光材料上に透明導電性フイルムの細線構造部が形成される。これも一体型黒白現像タイプである。現像作用が、物理現像核上への析出であるので高活性であるが、現像銀は比表面は小さい球形である。
【００８２】
上記（３）の態様は、未露光部においてハロゲン化銀粒子が溶解されて拡散して受像シート上の現像核上に沈積することによって受像シート上に透明導電性フイルムの細線構造部が形成される。いわゆるセパレートタイプであって、受像シートを感光材料から剥離して用いる態様である。
【００８３】
いずれの態様もネガ型現像処理及び反転現像処理のいずれの現像を選択することもできる（拡散転写方式の場合は、感光材料としてオートポジ型感光材料を用いることによってネガ型現像処理が可能となる）。
【００８４】
ここでいう化学現像、熱現像、溶解物理現像、拡散転写現像は、当業界で通常用いられている用語どおりの意味であり、写真化学の一般教科書、例えば菊地真一著「写真化学」（共立出版社、１９５５年刊行）、Ｃ．Ｅ．Ｋ．Ｍｅｅｓ編「Ｔｈｅ  Ｔｈｅｏｒｙ  ｏｆ  Ｐｈｏｔｏｇｒａｐｈｉｃ  Ｐｒｏｃｅｓｓｅｓ，  ４ｔｈ  ｅｄ．」（Ｍｃｍｉｌｌａｎ社、１９７７年刊行）に解説されている。本件は、液処理に係る発明であるが、その他、現像方式として熱現像方式を適用する技術にも参考にすることができる。例えば、特開２００４−１８４６９３号公報、同２００４−３３４０７７号公報、同２００５−０１０７５２号公報、特願２００４−２４４０８０号明細書、同２００４−０８５６５５明細書が適用できる。
【００８５】
また、圧密処理は現像後、定着前に少なくとも１度行われ、且つ、定着後に少なくとも１度行われることが好ましい。さらに具体的には、圧密処理は現像、水洗、乾燥、圧密処理、定着、水洗、乾燥、圧密処理の順に行われることが好ましい。現像処理において物理現像が行われるときには、物理現像後に圧密処理が行われるのが好ましい。
【００８６】
〈感光材料〉
［支持体］
本発明の製造方法に用いられる感光材料の支持体としては、プラスチックフイルム、プラスチック板、及びガラス板などを用いることができる。
【００８７】
上記プラスチックフイルム及びプラスチック板の原料としては、例えば、ポリエチレンテレフタレート（ＰＥＴ）、及びポリエチレンナフタレートなどのポリエステル類；ポリエチレン（ＰＥ）、ポリプロピレン（ＰＰ）、ポリスチレン、ＥＶＡなどのポリオレフィン類；ポリ塩化ビニル、ポリ塩化ビニリデンなどのビニル系樹脂；その他、ポリエーテルエーテルケトン（ＰＥＥＫ）、ポリサルホン（ＰＳＦ）、ポリエーテルサルホン（ＰＥＳ）、ポリカーボネート（ＰＣ）、ポリアミド、ポリイミド、アクリル樹脂、トリアセチルセルロース（ＴＡＣ）などを用いることができる。
【００８８】
本発明においては、透明性、耐熱性、取り扱いやすさ及び価格の点から、上記プラスチックフイルムはポリエチレンテレフタレートフイルム（ＰＥＴ）又はポリエチレンナフタレート（ＰＥＮ）であることが好ましい。
【００８９】
透明導電性フイルムは透明性が要求されるため、支持体の透明性は高いことが望ましい。この場合におけるプラスチックフイルム又はプラスチック板の全可視光透過率は７０〜１００％が好ましく、さらに好ましくは８５〜１００％であり、特に好ましくは９０〜１００％である。また、本発明では、前記プラスチックフイルム及びプラスチック板として本発明の目的を妨げない程度に着色したものを用いることもできる。
【００９０】
本発明におけるプラスチックフイルム及びプラスチック板は、単層で用いることもできるが、２層以上を組み合わせた多層フイルムとして用いることも可能である。
【００９１】
また、耐光性向上のために紫外線吸収剤を練り込んだフイルムや、バリア層を付与したり、反射防止層やハードコート層を付与したものを用いてもよい。
【００９２】
本発明における支持体としてガラス板を用いる場合、その種類は特に限定されないが、ディスプレイ用導電性フイルムの用途として用いる場合、表面に強化層を設けた強化ガラスを用いることが好ましい。強化ガラスは、強化処理していないガラスに比べて破損を防止できる可能性が高い。さらに、風冷法により得られる強化ガラスは、万一破損してもその破砕破片が小さく、且つ、端面も鋭利になることはないため、安全上好ましい。
【００９３】
［保護層］
用いられる感光材料は、後述する乳剤層上に保護層を設けていてもよい。本発明において「保護層」とは、ゼラチンや高分子ポリマーといったバインダからなる層を意味し、擦り傷防止や力学特性を改良する効果を発現するために感光性を有する乳剤層に形成される。上記保護層はめっき処理する上では設けない方が好ましく、設けるとしても薄い方が好ましい。その厚みは０．２μｍ以下が好ましい。上記保護層の塗布方法の形成方法は特に限定されず、公知の塗布方法を適宜選択することができる。
【００９４】
［乳剤層］
本発明の製造方法に用いられる感光材料は、支持体上に、光センサとして銀塩を含む乳剤層（銀塩含有層）を有することが好ましい。本発明における乳剤層には、銀塩のほか、必要に応じて、染料、バインダ、現像抑制剤、溶媒、導電性材料等を含有することができる。
【００９５】
乳剤層を２層以上の多層構成とし、各乳剤層に含まれる現像抑制剤の種類や量を調整し、露光・現像して細線を形成したときに最外層の細線が最も細くなり、順次支持体側に近くなるに従い細線の幅が大きくなるようにしてもよい。このようにすれば金属細線の上に塗布する非腐食性透明導電膜が金属細線のエッジ部もきれいに覆うように塗布できるため好ましい。
【００９６】
＜バインダ＞
乳剤層には、銀塩粒子を均一に分散させ、且つ、乳剤層と支持体との密着を補助する目的でバインダを用いることができる。本発明において上記バインダとしては、非水溶性ポリマー及び水溶性ポリマーのいずれもバインダとして用いることができるが、水溶性ポリマーを用いることが好ましい。
【００９７】
上記バインダとしては、例えば、ゼラチン、ポリビニルアルコール（ＰＶＡ）、ポリビニルピロリドン（ＰＶＰ）、澱粉等の多糖類、セルロース及びその誘導体、ポリエチレンオキサイド、ポリサッカライド、ポリビニルアミン、キトサン、ポリリジン、ポリアクリル酸、ポリアルギン酸、ポリヒアルロン酸、カルボキシセルロース等が挙げられる。これらは、官能基のイオン性によって中性、陰イオン性、陽イオン性の性質を有する。
【００９８】
＜溶媒＞
上記乳剤層の形成に用いられる溶媒は、特に限定されるものではないが、例えば、水、有機溶媒（例えば、メタノール等アルコール類、アセトンなどケトン類、ホルムアミドなどのアミド類、ジメチルスルホキシドなどのスルホキシド類、酢酸エチルなどのエステル類、エーテル類等）、イオン性液体、及びこれらの混合溶媒を挙げることができる。
【００９９】
本発明の乳剤層に用いられる溶媒の含有量は、前記乳剤層に含まれる銀塩、バインダ等の合計の質量に対して３０〜９０質量％の範囲であり、５０〜８０質量％の範囲であることが好ましい。
【０１００】
［露光］
本発明の製造方法では、支持体上に設けられた銀塩含有層の露光を行う。露光は、電磁波を用いて行うことができる。電磁波としては、例えば、可視光線、紫外線などの光、Ｘ線などの放射線等が挙げられる。さらに露光には波長分布を有する光源を利用してもよく、特定の波長の光源を用いてもよい。
【０１０１】
上記光源としては、例えば、陰極線（ＣＲＴ）を用いた走査露光を挙げることができる。陰極線管露光装置は、レーザ光を用いた装置に比べて、簡便で且つコンパクトであり、低コストになる。また、光軸や色の調整も容易である。画像露光に用いる陰極線管には、必要に応じてスペクトル領域に発光を示す各種発光体が用いられる。発光体としては、例えば、赤色発光体、緑色発光体、青色発光体のいずれか１種又は２種以上が混合されて用いられる。スペクトル領域は、上記の赤色、緑色及び青色に限定されず、黄色、橙色、紫色あるいは赤外領域に発光する蛍光体も用いられる。特に、これらの発光体を混合して白色に発光する陰極線管がしばしば用いられる。また、紫外線ランプも好ましく、水銀ランプのｇ線、水銀ランプのｉ線等も利用される。
【０１０２】
また本発明の製造方法では、露光を種々のレーザービームを用いて行うことができる。例えば、本発明における露光は、ガスレーザ、発光ダイオード、半導体レーザ、半導体レーザ又は半導体レーザを励起光源に用いた固体レーザと非線形光学結晶とを組み合わせた第二高調波発光光源（ＳＨＧ）等の単色高密度光を用いた走査露光方式を好ましく用いることができ、さらにＫｒＦエキシマレーザ、ＡｒＦエキシマレーザ、Ｆ２レーザ等も用いることができる。システムをコンパクトで、安価なものにするために、露光は、半導体レーザ、半導体レーザあるいは固体レーザと非線形光学結晶を組み合わせた第二高調波発生光源（ＳＨＧ）を用いて行うことが好ましい。特にコンパクトで、安価、さらに寿命が長く、安定性が高い装置を設計するためには、露光は半導体レーザを用いて行うことが好ましい。
【０１０３】
レーザ光源としては、具体的には、波長４３０〜４６０ｎｍの青色半導体レーザ（２００１年３月  第４８回応用物理学関係連合講演会で日亜化学発表）、半導体レーザ（発振波長約１０６０ｎｍ）を導波路状の反転ドメイン構造を有するＬｉＮｂＯ3のＳＨＧ結晶により波長変換して取り出した約５３０ｎｍの緑色レーザ、波長約６８５ｎｍの赤色半導体レーザ（日立タイプＮｏ．ＨＬ６７３８ＭＧ）、波長約６５０ｎｍの赤色半導体レーザ（日立タイプＮｏ．ＨＬ６５０１ＭＧ）などが好ましく用いられる。
【０１０４】
銀塩含有層をパターン状に露光する方法は、フォトマスクを利用した面露光で行ってもよいし、レーザービームによる走査露光で行ってもよい。この際、レンズを用いた屈折式露光でも反射鏡を用いた反射式露光でもよく、コンタクト露光、プロキシミティ露光、縮小投影露光、反射投影露光などの露光方式を用いることができる。
【０１０５】
［現像処理］
本発明の製造方法では、銀塩含有層を露光した後、さらに現像処理が施される。上記現像処理は、銀塩写真フイルムや印画紙、印刷製版用フイルム、フォトマスク用エマルジョンマスク等に用いられる通常の現像処理の技術を用いることができる。現像液については特に限定はしないが、ＰＱ現像液、ＭＱ現像液、ＭＡＡ現像液等を用いることもできる。
【０１０６】
市販品としては、例えば、富士フイルム社製のＣＮ−１６、ＣＲ−５６、ＣＰ４５Ｘ、ＦＤ−３、パピトールや、ＫＯＤＡＫ社製のＣ−４１、Ｅ−６、ＲＡ−４、Ｄｓｄ−１９、Ｄ−７２などの現像液、又はそのキットに含まれる現像液を用いることができる。また、リス現像液を用いることもできる。リス現像液としては、ＫＯＤＡＫ社製のＤ８５などを用いることができる。
【０１０７】
本発明の好ましい態様では、上記の露光及び現像処理を行うことにより露光部にパターン状の金属銀部が形成されると共に、未露光部に後述する光透過性部が形成される。
【０１０８】
本発明の製造方法における現像処理は、未露光部分の銀塩を除去して安定化させる目的で行われる定着処理を含むことができる。本発明の製造方法において定着処理は、銀塩写真フイルムや印画紙、印刷製版用フイルム、フォトマスク用エマルジョンマスク等に用いられる定着処理の技術を用いることができる。
【０１０９】
現像処理で用いられる現像液には、画質を向上させる目的で、画質向上剤を含有することができる。上記画質向上剤としては、例えば、ベンゾトリアゾールなどの含窒素へテロ環化合物を挙げることができる。また、リス現像液を利用する場合は、特にポリエチレングリコールを使用することも好ましい。
【０１１０】
現像処理後の露光部に含まれる金属銀の質量は、露光前の露光部に含まれていた銀の質量に対して５０質量％以上の含有率であることが好ましく、８０質量％以上であることがさらに好ましい。露光部に含まれる銀の質量が露光前の露光部に含まれていた銀の質量に対して５０質量％以上であれば、高い導電性を得やすいため好ましい。
【０１１１】
本発明における現像処理後の階調は、特に限定されるものではないが、４．０を超えることが好ましい。現像処理後の階調が４．０を超えると、光透過性部の透明性を高く保ったまま、導電性金属部の導電性を高めることができる。階調を４．０以上にする手段としては、例えば、前述のロジウムイオン、イリジウムイオンのドープが挙げられる。
【０１１２】
［酸化処理］
本発明の製造方法では、現像処理後の金属銀部は、好ましくは酸化処理が行われる。酸化処理を行うことにより、例えば、光透過性部に金属が僅かに沈着していた場合に、該金属を除去し、光透過性部の透過性をほぼ１００％にすることができる。
【０１１３】
上記酸化処理としては、例えば、Ｆｅ（ＩＩＩ）イオン処理など、種々の酸化剤を用いた公知の方法が挙げられる。酸化処理は、銀塩含有層の露光及び現像処理後に行うことができる。
【０１１４】
本発明では、さらに露光及び現像処理後の金属銀部を、Ｐｄを含有する溶液で処理することもできる。Ｐｄは、２価のパラジウムイオンであっても金属パラジウムであってもよい。この処理により金属銀部の黒色が経時変化することを抑制できる。
【０１１５】
［平滑化処理］
本発明の製造方法では、現像処理済みの金属銀部（全面金属銀部、金属メッシュ状パターン部又は金属配線パターン部）に平滑化処理を施す。これによって金属銀部の導電性が顕著に増大する。さらに、金属銀部と光透過性部の面積を好適に設計することで、高い導電性と高い透光性とを同時に有する透明導電性フイルムが得られる。
【０１１６】
平滑化処理は、例えばカレンダーロールにより行うことができる。カレンダーロールは通常一対のロールからなる。以下、カレンダーロールを用いた平滑化処理をカレンダ処理と記す。
【０１１７】
カレンダ処理に用いられるロールとしては、エポキシ、ポリイミド、ポリアミド、ポリイミドアミド等のプラスチックロール又は金属ロールが用いられる。特に、両面に乳剤層を有する場合は、金属ロール同士で処理することが好ましい。片面に乳剤層を有する場合は、シワ防止の点から金属ロールとプラスチックロールの組み合わせとすることもできる。線圧力の上限値は好ましくは１９６０Ｎ／ｃｍ（２００ｋｇｆ／ｃｍ）。以上、さらに好ましくは２９４０Ｎ／ｃｍ（３００ｋｇｆ／ｃｍ）以上である。線圧力の上限値は、６８８０Ｎ／ｃｍ（７００ｋｇｆ／ｃｍ）以下である。
【０１１８】
カレンダーロールで代表される平滑化処理の適用温度は１０℃（温調なし）〜１００℃が好ましく、より好ましい温度は、金属メッシュ状パターンや金属配線パターンの画線密度や形状、バインダ種によって異なるが、おおよそ１０℃（温調なし）〜５０℃の範囲にある。
【０１１９】
以上に述べたように本発明の製造方法によって、高い導電性を有する導電膜を簡便で低コストで製造することができる。
【０１２０】
［めっき処理］
本発明においては、上記平滑化処理を行えばよいが、金属銀部に対してめっき処理を行ってもよい。めっき処理により、さらに表面抵抗を低減でき、導電性を高めることができる。平滑化処理は、めっき処理の前段又は後段のいずれで行ってもよいが、めっき処理の前段で行うことで、めっき処理が効率化され均一なめっき層が形成される。めっき処理としては、電解めっきでも無電解めっきでもよい。まためっき層の構成材料は十分な導電性を有する金属が好ましく、銅が好ましい。
【０１２１】
なお、本発明の趣旨を逸脱しない範囲で、本発明と下記公報に開示の技術を組合わせて使用することができる。特開２００４−２２１５６４号、特開２００４−２２１５６５号、特開２００６−０１２９３５号、特開２００６−０１０７９５号、特開２００６−２２８４６９号、特開２００６−２２８４７３号、特開２００６−２２８４７８号、特開２００６−２２８４８０号、特開２００６−２２８８３６号、特開２００６−２６７６２７号、特開２００６−２６９７９５号、特開２００６−２６７６３５号、特開２００６−２８６４１０号、特開２００６−２８３１３３号、特開２００６−２８３１３７号。
【０１２２】
［非腐食性透明導電性膜］
本発明の透明導電性フイルムは、前記金属細線及び金属細線で囲まれた開口部上に透明で導電性があり、且つ、曲げても亀裂が入りにくい保護膜を塗布、印刷等の方法で一様に付着、成膜することで得られる。該導電性保護膜としてはＰＥＤＯＴ／ＰＳＳ・ポリアニリン・ポリピロール・ポリチオフェン・ポリイソチアナフテンなどの透明導電性有機ポリマー膜、あるいは導電性微粒子が分散されたポリマー膜などからなる非腐食性導電性膜であることが好ましい。導電性微粒子の代表的な事例としてはカーボンナノチューブがあげられる。導電性微粒子分散膜は分散媒ポリマーの選択や導電性微粒子の分散濃度を調整することによって、導電性膜の電気物性、光学物性、機械物性、化学物性などを様々に調整できるので特に好ましい。塗布及び印刷の方法としては、スライドコータ、スロットダイコータ、カーテンコータ、ロールコータ、バーコータ、グラビアコータなどの塗布コータやスクリーン印刷等既知の方法が用いられる。非腐食性透明導電膜は単層であっても２層以上の積層構造であってもよい。
【０１２３】
導電性微粒子は、細くて長いものが、少ない量で高い導電性が発現するため好ましい。導電性微粒子の含有量が少ないと透明性も高く保てるためさらに好ましい。導電性微粒子の好ましい太さは１ｎｍから１００ｎｍである。太さが７０ｎｍ以下であるとほとんで目に見えないのでさらに好ましい。５ｎｍ以上であると電気抵抗がより小さくなって電気伝導性が得られやすくより好ましい。特に好ましくは１０ｎｍから５０ｎｍである。導電性微粒子の好ましいアスペクト比は１０以上であり、さらに好ましくは３０以上２０００以下である。カーボンナノチューブには多層カーボンナノチューブ（ＭＷＮＴ）、二層カーボンナノチューブ（ＤＷＮＴ）及び単層カーボンナノチューブ（ＳＷＮＴ）が知られている。そのいずれも本発明には使用できるが、本発明では特にＳＷＮＴが好ましい。
【０１２４】
非腐食性透明導電膜中の導電性微粒子はポリマーマトリックス中に分散されていることが好ましい。均一に分散されていると少量の導電性微粒子でも必要な導電性は得られる。非腐食性透明導電膜に使用できるポリマーには特に制限はなく、溶媒に溶解し導電性微粒子を凝集せずに分散できればよい。具体的にはポリアミド系樹脂、ポリエステル系樹脂、ポリオレフィン系樹脂、ポリカーボネイト系樹脂、ポリビニルアルコール系樹脂、ポリスルフォン系樹脂、セルロースエステル系樹脂、セルロースエーテル系樹脂、ポリ塩化ビニル、ポリフッ化ビニリデン、ポリブタジエンやポリスチレンの如きビニル系樹脂、ポリアクリルエステル系及びポリメタクリル系樹脂などがある。またエポキシ樹脂、熱硬化性ポリエステル樹脂、アクリルエステル系などのモノマーあるいはオリゴマーに導電性微粒子を分散し塗布して熱や光で重合させてもよい。また水分散したポリマーラテックス液中に導電性微粒子を分散し、塗布乾燥し、ポリマーのガラス転移温度以上の熱をかけて皮膜にする方法も使用できる。
【０１２５】
金属細線の腐食を防ぐための非腐食性透明導電膜の好ましい厚さは０．２〜５０μｍである。高い腐食防止機能と工程適性を勘案すると０．５〜３０μｍがさらに好ましく、１〜１５μｍが特に好ましい。非腐食性透明導電膜中の導電性微粒子の好ましい濃度は０．０１〜１重量％である。より好ましい範囲は０．０４〜０．４％であり、０．０８〜０．２５％が最も好ましい。非腐食性透明導電膜中に含まれる導電性微粒子の好ましい量は０．０５〜１０００ｍｇ／ｍ2である。導電性微粒子の量が多いほど導電性はよくなるが、光透過率が低下する。より好ましくは０．５〜３００ｍｇ／ｍ2であり、４〜１００ｍｇ／ｍ2が特に好ましい。
【実施例１】
【０１２６】
以下に本発明の実施例を挙げて本発明をさらに具体的に説明する。
【０１２７】
１．細線構造部担持支持体の作製
（乳剤の調整）
・１液：
水                                          ７５０ｍｌ
ゼラチン（フタル化処理ゼラチン）              ２０ｇ
塩化ナトリウム                                  ３ｇ
１，３−ジメチルイミダゾリジン−２−チオン    ２０ｍｇ
ベンゼンチオスルホン酸ナトリウム              １０ｍｇ
クエン酸                                    ０．７ｇ
・２液：
水      ３００ｍｌ
硝酸銀  １５０ｇ
・３液：
水              ３００ｍｌ
塩化ナトリウム    ３８ｇ
臭化カリウム      ３２ｇ
ヘキサクロロイリジウム（ＩＩＩ）酸カリウム（０．００５％  ＫＣｌ  ２０％水溶液）    ５ｍｌ
ヘキサクロロロジウム酸アンモニウム（０．００１％  ＮａＣｌ  ２０％水溶液）          ７ｍｌ
【０１２８】
３液に用いるヘキサクロロイリジウム（ＩＩＩ）酸カリウム（０．００５％  ＫＣｌ  ２０％水溶液）及びヘキサクロロロジウム酸アンモニウム（０．００１％  ＮａＣｌ２０％水溶液）は、粉末をそれぞれＫＣｌ  ２０％水溶液、ＮａＣｌ２０％水溶液に溶解し、４０℃で１２０分間加熱して調製した。
【０１２９】
３８℃、ｐＨ４．５に保たれた１液に、２液と３液の各々９０％に相当する量を攪拌しながら同時に２０分間にわたって加え、０．１６μｍの核粒子を形成した。続いて下記４液、５液を８分間にわたって加え、さらに、２液と３液の残りの１０％の量を２分間にわたって加え、０．２１μｍまで成長させた。さらに、ヨウ化カリウム０．１５ｇを加え５分間熟成し粒子形成を終了した。
【０１３０】
・４液：
水      １００ｍｌ
硝酸銀    ５０ｇ
・５液：
水              １００ｍｌ
塩化ナトリウム    １３ｇ
臭化カリウム      １１ｇ
黄血塩              ５ｍｇ
【０１３１】
その後、常法に従ってフロキュレーション法によって水洗した。具体的には、温度を３５℃に下げ、硫酸を用いてハロゲン化銀が沈降するまでｐＨを下げた（ｐＨ３．６±０．２の範囲であった）。次に、上澄み液を約３リットル除去した（第一水洗）。さらに３リットルの蒸留水を加えてから、ハロゲン化銀が沈降するまで硫酸を加えた。再度上澄み液を３リットル除去した（第二水洗）。第二水洗と同じ操作をさらに１回繰り返し（第三水洗）て水洗・脱塩行程を終了した。水洗・脱塩後の乳剤をｐＨ６．４、ｐＡｇ７．５に調整し、ベンゼンチオスルホン酸ナトリウム１０ｍｇ、ベンゼンチオスルフィン酸ナトリウム３ｍｇ、チオ硫酸ナトリウム１５ｍｇと塩化金酸１０ｍｇを加え５５℃にて最適感度を得るように化学増感を施し、安定剤として１，３，３ａ，７−テトラアザインデン１００ｍｇ、防腐剤としてプロキセル（商品名、ＩＣＩ  Ｃｏ．，Ｌｔｄ．製）１００ｍｇを加えた。最終的に塩化銀を７０モル％、沃化銀を０．０８モル％含む平均粒子径０．２２μｍ、変動係数９％のヨウ塩臭化銀立方体粒子乳剤を得た。最終的に乳剤として、ｐＨ＝６．４、ｐＡｇ＝７．５、電導度＝４０μＳ／ｍ、密度＝１．２×１０3ｋｇ／ｍ3、粘度＝６０ｍＰａ・ｓとなった。
【０１３２】
（塗布試料の作製）
上記乳剤に増感色素（ｓｄ−１）５．７×１０-4モル／モルＡｇを加えて分光増感を施した。さらにＫＢｒ３．４×１０-4モル／モルＡｇ、化合物（Ｃｐｄ−３）８．０×１０-4モル／モルＡｇを加え、良く混合した。
【０１３３】
次いで、１，３，３ａ，７−テトラアザインデン１．２×１０-4モル／モルＡｇ、ハイドロキノン１．２×１０-2モル／モルＡｇ、クエン酸３．０×１０-4モル／モルＡｇ、２，４−ジクロロ−６−ヒドロキシ−１，３，５−トリアジンナトリウム塩を９０ｍｇ／ｍ2、ゼラチンに対して１５ｗｔ％の粒径１０μｍのコロイダルシリカ、水性ラテックス（ａｑＬ−６）を５０ｍｇ／ｍ2、ポリエチルアクリレートラテックスを１００ｍｇ／ｍ2、メチルアクリレートと２−アクリルアミド−２−メチルプロパンスルホン酸ナトリウム塩と２−アセトキシエチルメタクリレートのラテックス共重合体（重量比８８：５：７）を１００ｍｇ／ｍ2、コアシェル型ラテックス（コア：スチレン／ブタジエン共重合体（重量比３７／６３）、シェル：スチレン／２−アセトキシエチルアクリレート（重量比８４／１６）、コア／シェル比＝５０／５０）を１００ｍｇ／ｍ2、ゼラチンに対し４ｗｔ％の化合物（Ｃｐｄ−７）を添加し、クエン酸を用いて塗布液ｐＨを５．６に調整した。このようにして調製した乳剤層塗布液をポリエチレンテレフタレート（ＰＥＴ）上にＡｇ１０．５ｇ／ｍ2、ゼラチン０．９４ｇ／ｍ2になるように塗布し、その後乾燥させた。ＰＥＴにはあらかじめ塗布面を親水化処理したものを用いた。
【０１３４】
【化１】
2008288102.tif 000003
【０１３５】
得られた塗布試料は、乳剤層のＡｇ／バインダ体積比率が１／０．７であり、本発明の導電性膜形成用感光材料に好ましく用いられるＡｇ／バインダ比率１／４以上に該当している。
【０１３６】
（露光・現像処理）
次いで、乾燥させた塗布膜にライン／スペース＝１０μｍ／３００μｍの現像銀像を与え得る格子状のフォトマスクを介して高圧水銀ランプを光源とした平行光を用いて露光し、下記の現像液で現像し、さらに定着液（商品名：ＣＮ１６Ｘ用Ｎ３Ｘ−Ｒ：富士フイルム社製）を用いて現像処理を行った後、純水でリンスした。
【０１３７】
（現像液の組成）
現像液１リットル中に、以下の化合物が含まれる。
【０１３８】
ハイドロキノン                    ０．０３７モル／Ｌ
Ｎ−メチルアミノフェノール        ０．０１６モル／Ｌ
メタホウ酸ナトリウム              ０．１４０モル／Ｌ
水酸化ナトリウム                  ０．３６０モル／Ｌ
臭化ナトリウム                    ０．０３１モル／Ｌ
メタ重亜硫酸カリウム              ０．１８７モル／Ｌ
【０１３９】
（定着液の組成）
定着液１リットル中に、以下の化合物が含まれる。
【０１４０】
チオ硫酸アンモニウム液（７５％）    ３００ｍｌ
亜硫酸アンモニウム・１水塩            ２５ｇ
１，３−ジアミノプロパン・四酢酸        ８ｇ
酢酸                                    ５ｇ
アンモニア水（２７％）                  １ｇ
ｐＨ                              ６．２に調整
【０１４１】
上記処理剤を用いて露光、現像済み感材を、現像２５℃、２０秒、定着２５℃、２０秒、水洗：流水（５Ｌ／ｍｉｎ）の２０秒で処理し、且つ、現像、水洗、乾燥、圧密処理、定着、水洗、乾燥、圧密処理の順に行った。圧密処理は金属ロールを装備したカレンダーロール装置を用い、線圧３９２０Ｎ／ｃｍ（４００ｋｇｆ／ｃｍ）をかけてローラ間に試料を通して行った。
【０１４２】
２．非腐食性透明導電膜の塗設
（１）ＳＷＮＴ水分散液作成
Ｃａｒｂｏｎ  Ｎａｎｏｔｅｃｈｎｏｌｏｇｉｅｓ  Ｉｎｃ．製ＳＷＮＴ１００ｍｇ及びドデシルベンゼンスルホン酸ナトリウム４００ｍｇ、純水９．５ｍｌの割合で混合した液を超音波で３０分間分散し、ＳＷＮＴ水分散液を作成した。
【０１４３】
（２）塗布液ａの作成
４０ｗｔ％のポリマーラテックス（メチルメタクリレート／スチレン／２−エチルヘキシルアクリレート／２−ヒドロキシエチルメタクリレート／メタアクリル酸＝５９／９／２６／５／１の共重合体；Ｔｇ  ４７℃）５．０ｇに、純水２．６ｇを加え、造膜助剤として、ベンジルアルコール０．２ｇ、ＳＷＮＴ水分散液０．２ｇ、さらに純水を加えて合計１０ｇとし、粘度５ｃｐ（２５℃）の塗布液ａを調製した。ポリマー量に対するカーボンナノチューブの割合は０．１％である。
【０１４４】
（３）塗布液ｂの作成
４０ｗｔ％のポリマーラテックス（塩化ビニリデン／メチルアクリレート／アクリルニトリル／メタクリル酸＝９０．５／４／４／１／０．５）５．０ｇに純水２．６ｇ、２，４−ジクロロ−６−ヒドロキシ−ｓ−トリアジンナトリウム塩０．０２ｇ、ＳＷＮＴ水分散液０．４ｇを加え、さらに純水を加えて合計１０ｇとし、塗布液ｂを調製した。ポリマー量に対するカーボンナノチューブの割合は０．２％である。
【０１４５】
（４）塗布液ｃの作成
ポリビニルアルコールＰＶＡ１０５（クラレ製）４ｇを４０ｇの沸騰水で溶解したのち室温に冷却する。それにメタノール２３ｇ、グルタルアルデヒド０．５ｇ、クエン酸モノエチルエステル０．０７ｇ、ＳＷＮＴ水分散液０．８ｇを加え、さらに純水を加えて合計１００ｇとし、塗布液ｃを調製した。ポリマー量に対するカーボンナノチューブの割合は０．２％である。
【０１４６】
（５）非腐食性透明導電膜塗布
１．項に記載したようにして形成された細線構造部の上に塗布液ａ及びｂをそれぞれ塗布して本発明の透明導電性フイルム実施例１及び２を作製した。乾燥は１８０℃で２分間とした。また、塗布液ｃを細線構造部の上に塗布し、１４０℃で１０分間乾燥し、実施例３及び４の透明導電性フイルムを作成した。
【０１４７】
３．電解液による腐食性評価
上記のように作製された透明導電性フイルムを下記のようにして、太陽電池電解質液に対する耐久性を評価した。
【０１４８】
（１）電解質液の調製
セトニトリル１リットルに対して、ヨウ化リチウム０．１モル、１，２−ジメチル−３−プロピルイミダゾリウムアイオダイド０．３モル、ヨウ素０．０５モル、ｔ−ブチルピリジン０．５モルを溶解し、電解質液を調製した。
【０１４９】
（２）電解液による腐食性評価
１０ｃｍ×１０ｃｍに切り取った各実施例の透明導電性フイルムを、バットに入れた２０ｍｌの電解質液中に、室温で１０日間浸漬した。１０日後に取り出し、水洗し、乾燥後１０倍ルーペで透明導電性フイルムを観察した。特に細線構造部の銀線の腐食を評価した。その結果は表１に示した。
【０１５０】
（３）表面抵抗と光透過率の測定
透明導電性フイルムＡとＢの表面抵抗、波長５５０ｎｍの光に対する透過率を測定し、その結果を表１に記した。また、作製したサンプルを直径４ｍｍの円柱に巻き付け１００回往復させるテストを行い、テスト前後の表面抵抗値を比較した。今回作製し、試験したいずれのサンプルもテスト前後でほぼ同等の表面抵抗値が得られ、可撓性が良好と判断できた。
【０１５１】
［比較例］
非腐食性透明導電膜塗布を施さず細線構造部のみのフイルムを比較評価した。
【０１５２】
（結果）
結果を下記の表に示す。
【０１５３】
【表１】
2008288102.tif 000004
【０１５４】
表１に示す結果から、細線構造部のみでは、金属細線が電解質液に容易に溶解するが、本発明の非腐食性透明導電層を有する透明導電性フイルムでは、細線構造部の金属細線は溶解しないことがわかる。
【０１５５】
なお、本発明に係る透明導電性フイルム、透明導電性フイルムの製造方法、透明電極フイルム、色素増感太陽電池、エレクトロルミネッセンス素子及び電子ペーパーは、上述の実施の形態に限らず、本発明の要旨を逸脱することなく、種々の構成を採り得ることはもちろんである。
【図面の簡単な説明】
【０１５６】
【図１】本実施の形態に係る透明導電性フイルムの構成を一部省略して示す断面図である。
【符号の説明】
【０１５７】
１０…透明導電性フイルム                  １２…支持体
１４…細線構造部                          １６…導電膜
【図１】
2008288102.tif 000005